(57)【要約】      （修正有）【課題】造粒性に優れ、低沸点溶媒に溶解し、高透過率、低黄色度、かつ機械強度に優れたポリイミドフィルムの製造方法の提供。【解決手段】ジアミン中、フルオロアルキル置換ベンジジンを５０〜１００モル％、酸二無水物中、３，３’，４，４’−ビフェニルテトラカルボン酸二無水物、特定の二つのエステル基を有する酸二無水物、およびフッ素含有芳香族酸二無水物を合わせて８０モル％以上含み、ジアミンと３，３’，４，４’−ビフェニルテトラカルボン酸二無水物およびエステル基含有酸二無水物によるアミノ基末端のポリアミド酸合成後、酸二無水物とジアミン成分を等モル添加するポリアミド酸製造工程を含むポリイミド樹脂の製造方法。【選択図】なし【特許請求の範囲】
【請求項１】
ポリアミド酸をイミド化してポリイミド樹脂を製造する製造方法であって、
前記ポリアミド酸は、ジアミン全量１００モル％に対して、フルオロアルキル置換ベンジジンを５０モル％以上１００モル％以下、かつ酸二無水物１００モル％に対して、３，３’，４，４’−ビフェニルテトラカルボン酸二無水物、式（１）で表されるエステル基含有酸二無水物、およびフッ素含有芳香族酸二無水物を合わせて８０モル％以上含み、
ジアミンと３，３’，４，４’−ビフェニルテトラカルボン酸二無水物およびエステル基含有酸二無水物を反応させてアミノ基末端のポリアミド酸を合成した後、酸二無水物とジアミン成分が実質的に等モルとなるように添加して、ポリアミド酸を合成することを特徴とする、ポリイミド樹脂の製造方法。
【化１】
2020189918.tif 000007
（ｎは１以上の整数、Ｒ１〜Ｒ４は各々水素原子または炭素原子数１〜２０のアルキル基である）    
【請求項２】
前記エステル基含有酸二無水物は、式（１）において、ｎが１、Ｒ１〜Ｒ４が水素原子である式（２）で表される化合物である、請求項１に記載のポリイミド樹脂の製造方法。
【化２】
2020189918.tif 000008
【請求項３】
前記フッ素含有芳香族酸二無水物が、２，２−ビス（３，４−ジカルボキシフェニル）−１，１，１，３，３，３−ヘキサフルオロプロパン二無水物である請求項１または２のいずれかに記載のポリイミド樹脂の製造方法。
【請求項４】
前記フルオロアルキル置換ベンジジンが、２，２’−ビス（トリフルオロメチル）ベンジジンである請求項１〜３のいずれかに記載のポリイミド樹脂の製造方法。
【請求項５】
前記ジアミンとして、ジアミン全量１００モル％に対して２０〜５０モル％の３，３’−ジアミノジフェニルスルホンを含む請求項１〜４のいずれかに記載のポリイミド樹脂の製造方法。
【請求項６】
前記ポリアミド酸は、有機溶媒を含み、
前記ポリアミド酸に化学イミド化剤を加えイミド化率８０％以上のポリイミド溶液を作製する工程、アルコールをポリイミド溶液へ加えることによりポリイミド粉末を沈殿させる工程、濾過によりポリイミド粉末を取得する工程を含むことを特徴とする請求項１〜５のいずれかに記載のポリイミド樹脂の製造方法。
【請求項７】
請求項１〜６のいずれかに記載のポリイミド樹脂をジクロロメタンに溶解させること特徴とするポリイミド溶液の製造方法。
【請求項８】
請求項１〜５のいずれかに記載のポリイミド樹脂を有機溶剤に溶解させ、基材に塗工後、乾燥させることにより得られるポリイミドフィルムの製造方法。
【請求項９】
請求項８に記載のポリイミド樹脂の厚みが３０〜８０μｍであることを特徴とするポリイミドフィルムの製造方法。
【請求項１０】
黄色度が３．０以下である、請求項９に記載のポリイミドフィルムの製造方法。
【請求項１１】
引張弾性率が３．０ＧＰａ以上である、請求項９または１０に記載のポリイミドフィルムの製造方法。
【請求項１２】
鉛筆硬度がＨ以上である請求項９〜１１のいずれかに記載のポリイミドフィルムの製造方法。
【請求項１３】
波長４００ｎｍの光透過率が４０％以上である、請求項９〜１２のいずれか１項に記載のポリイミドフィルムの製造方法。
【発明の詳細な説明】
【技術分野】
【０００１】
本発明は、ポリイミド樹脂、ポリイミド溶液およびポリイミドフィルムの製造方法に関する。
【背景技術】
【０００２】
近年、エレクトロニクスデバイスの急速な進歩に伴い、デバイスの薄型化や軽量化、更にはフレキシブル化が要求されている。特に、高い耐熱性や、高温での寸法安定性、高機械強度が求められる用途では、基板やカバーウインドウ等に用いられているガラスの代替材料としてポリイミドフィルムの適用が検討されている。
一般的にポリイミド樹脂は、酸二無水物とジアミンとの縮合反応により得られたポリアミド酸を脱水閉環して得られる高耐熱性の樹脂である。しかしながら、一般にポリイミド樹脂は黄色または褐色に着色していることから、無色透明性が要求される分野に用いることは困難であった。例えば、特許文献１では、エステル基含有モノマーを用いることにより、優れた透明性、高い耐熱性、低い線膨張係数、更に溶媒加工性に優れたポリイミド樹脂が開示されている。
【先行技術文献】
【特許文献】
【０００３】
【特許文献１】ＷＯ２０１４／０４６１８０国際公開パンフレット
【発明の概要】
【発明が解決しようとする課題】
【０００４】
しかしながら、特許文献１のポリイミド樹脂をジクロロメタンのような低沸点溶媒を用いてポリイミドフィルムを作製したところ、特に厚みが４０μｍ以上と厚い場合は、透過率が低く黄色度が高いため透明性が不十分であった。このように、透過率、黄色度、かつ機械強度に優れたポリイミド樹脂を得ることが困難であった。
【０００５】
本発明の目的は、ジクロロメタン等の低沸点溶媒に溶解し、高透過率、低黄色度、かつ機械強度に優れたポリイミドフィルムが得られるポリイミド樹脂の製造方法を提供することにある。
【課題を解決するための手段】
【０００６】
本発明者らは鋭意検討の結果、下記構成で上記課題を解決することを見出した。
本発明は以下の構成をなす。
【０００７】
１）．ポリアミド酸をイミド化してポリイミド樹脂を製造する製造方法であって、
前記ポリアミド酸は、ジアミン全量１００モル％に対して、フルオロアルキル置換ベンジジンを５０モル％以上１００モル％以下、かつ酸二無水物１００モル％に対して、３，３’，４，４’−ビフェニルテトラカルボン酸二無水物、式（１）で表されるエステル基含有酸二無水物、およびフッ素含有芳香族酸二無水物を合わせて８０モル％以上含み、  
ジアミンと３，３’，４，４’−ビフェニルテトラカルボン酸二無水物およびエステル基含有酸二無水物を反応させてアミノ基末端のポリアミド酸を合成した後、酸二無水物とジアミン成分が実質的に等モルとなるように添加して、ポリアミド酸を合成することを特徴とする、ポリイミド樹脂の製造方法。
【０００８】
【化１】
2020189918.tif 000002
【０００９】
（ｎは１以上の整数、Ｒ１〜Ｒ４は各々水素原子または炭素原子数１〜２０のアルキル基である）
【００１０】
２）．前記エステル基含有酸二無水物は、式（１）において、ｎが１、Ｒ１〜Ｒ４が水素原子である式（２）で表される化合物である、１）に記載のポリイミド樹脂の製造方法。
【００１１】
【化２】
2020189918.tif 000003
【００１２】
３）．前記フッ素含有芳香族酸二無水物が、２，２−ビス（３，４−ジカルボキシフェニル）−１，１，１，３，３，３−ヘキサフルオロプロパン二無水物である１）または２）のいずれかに記載のポリイミド樹脂の製造方法。
【００１３】
４）．前記フルオロアルキル置換ベンジジンが、２，２’−ビス（トリフルオロメチル）ベンジジンである１）〜３）のいずれかに記載のポリイミド樹脂の製造方法。
【００１４】
５）．前記ジアミンとして、ジアミン全量１００モル％に対して２０〜５０モル％の３，３’−ジアミノジフェニルスルホンを含む１）〜４）のいずれかに記載のポリイミド樹脂の製造方法。
【００１５】
６）．前記ポリアミド酸は、有機溶媒を含み、
前記ポリアミド酸に化学イミド化剤を加えイミド化率８０％以上のポリイミド溶液を作製する工程、アルコールをポリイミド溶液へ加えることによりポリイミド粉末を沈殿させる工程、濾過によりポリイミド粉末を取得する工程を含むことを特徴とする１）〜５）のいずれかに記載のポリイミド樹脂の製造方法。
【００１６】
７）．１）〜６）のいずれかに記載のポリイミド樹脂をジクロロメタンに溶解させること特徴とするポリイミド溶液の製造方法。
【００１７】
８）．１）〜５）のいずれかに記載のポリイミド樹脂を有機溶剤に溶解させ、基材に塗工後、乾燥させることにより得られるポリイミドフィルムの製造方法。
【００１８】
９）．８）に記載のポリイミド樹脂の厚みが３０〜８０μｍであることを特徴とするポリイミドフィルムの製造方法。
【００１９】
１０）．黄色度が３．０以下である、９）に記載のポリイミドフィルムの製造方法。
【００２０】
１１）．引張弾性率が３．０ＧＰａ以上である、９）または１０）に記載のポリイミドフィルムの製造方法。
【００２１】
１２）．鉛筆硬度がＨ以上である９）〜１１）のいずれかに記載のポリイミドフィルムの製造方法。
【００２２】
１３）．波長４００ｎｍの光透過率が４０％以上である、９）〜１２）のいずれか１項に記載のポリイミドフィルムの製造方法。
ィルムを用いることが好ましい。
【発明の効果】
【００２３】
本発明のポリイミド樹脂の製造方法によれば造粒性に優れたポリイミド樹脂を製造することができる。また得られるポリイミド樹脂は、ジクロロメタン等の低沸点溶媒に溶解させることができ、低沸点溶媒からフィルム化することができる。このため、乾燥後の残存溶媒低減に高温を必要とせず、容易に残存溶媒を低減でき、透明性の高いポリイミドフィルムが得られる。さらに、本発明のポリイミドフィルムは機械強度と表面硬度が高く、膜厚が厚い場合であっても透明性が高いため、ディスプレイ用の基板材料や、カバーウインドウ材料等として使用できる。
【発明を実施するための形態】
【００２４】
［ポリイミド樹脂］  
ポリイミドは、一般に、テトラカルボン酸二無水物（以下、単に「酸二無水物」と記載する場合がある）とジアミンとの反応により得られるポリアミド酸を脱水環化することにより得られる。すなわち、ポリイミドは酸二無水物由来構造とジアミン由来構造とを有する。
【００２５】
本発明のポリイミド樹脂は、酸二無水物成分として、式（１）で表されるエステル基含有酸二無水物とフッ素含有芳香族酸二無水物を含み、ジアミン成分として、フルオロアルキル置換ベンジジンを含む。また、ジアミン全量１００モル％に対して、フルオロアルキル置換ベンジジンを５０モル％以上１００モル％以下、かつ酸二無水物１００モル％に対して、３，３’，４，４’−ビフェニルテトラカルボン酸二無水物、式（１）で表されるエステル基含有酸二無水物、およびフッ素含有芳香族酸二無水物を合わせて８０モル％以上含む。
【００２６】
【化３】
2020189918.tif 000004
【００２７】
（ｎは１以上の整数、Ｒ１〜Ｒ４は各々水素原子または炭素原子数１〜２０のアルキル基である）
【００２８】
（エステル基含有酸二無水物）
酸二無水物成分の合計１００モル％のうちエステル基含有酸二無水物の含有量は、１５モル％以上５０モル％以下である。中でも、２０モル％以上４０モル％以下が好ましく、２２モル％以上３５％以下がより好ましい。１５モル％以上の場合、鉛筆硬度や弾性率が高くなるため好ましい。また５０モル％以下の場合、黄色度が高くなることを抑制できる。
【００２９】
エステル基含有酸二無水物は、前記式（１）中Ｒ１〜Ｒ４が水素原子または炭素数１〜２０のアルキル基であり、アルキル基の例としては、メチル基、エチル基、ｎ−プロピル基、イソプロピル基、ｎ−ブチル基、イソブチル基、ｔ−ブチル基、シクロブチル基、ｎ−ペンチル基、イソペンチル基、ネオペンチル基、シクロペンチル基、ｎ−ヘキシル基、シクロヘキシル基などが挙げられる。式（１）中、ｎは１以上の整数である。好ましくは、Ｒ１〜Ｒ４は水素原子またはメチル基であり、ｎが１かつＲ１〜Ｒ４のいずれも水素原子の式（２）で表されるエステル基含有酸二無水物であることが好ましい。
【００３０】
【化４】
2020189918.tif 000005
【００３１】
（フッ素含有芳香族酸二無水物）
酸二無水物成分の合計１００モル％のうちフッ素含有芳香族酸二無水物の含有量は、３０モル％以上８０モル％以下である。中でも３５モル％以上７５モル％以下が好ましく、４５モル％以上７５モル％以下がより好ましい。３０モル％以上の場合、黄色度が高くなることを抑制でき、また８０モル％以下の場合、鉛筆硬度や弾性率の低下を抑制できる。
【００３２】
フッ素含有芳香族酸二無水物の例としては、２，２−ビス（３，４−ジカルボキシフェニル）−１，１，１，３，３，３−ヘキサフルオロプロパン酸二無水物、２，２−ビス（２，３−ジカルボキシフェニル）−１，１，１，３，３，３−ヘキサフルオロプロパン二無水物、２，２−ビス｛４−［４−（１，２−ジカルボキシ）フェノキシ］フェニル｝−１，１，１，３，３，３−ヘキサフルオロプロパン二無水物などが挙げられ、これらを単独又は複数併用することができる。中でも２，２−ビス（３，４−ジカルボキシフェニル）−１，１，１，３，３，３−ヘキサフルオロプロパン酸二無水物が好ましい。
【００３３】
（フルオロアルキル置換ベンジジン）
ジアミン成分の合計１００モル％のうちフルオロアルキル置換ベンジジンの含有量は、５０モル％以上１００モル％以下である。中でも５５モル％以上が好ましく、６０モル％以上がより好ましい。５０モル％以上とすることで、鉛筆硬度や弾性率の低下を抑制することができる。
【００３４】
フルオロアルキル置換ベンジジンの例としては、２，２’−ジメチルベンジジン、２−フルオロベンジジン、３−フルオロベンジジン、２，３−ジフルオロベンジジン、２，５−ジフルオロベンジジン、２、６−ジフルオロベンジジン、２，３，５−トリフルオロベンジジン、２，３，６−トリフルオロベンジジン、２，３，５，６−テトラフルオロベンジジン、２，２’−ジフルオロベンジジン、３，３’−ジフルオロベンジジン、２，３’−ジフルオロベンジジン、２，２’，３−トリフルオロベンジジン、２，３，３’−トリフルオロベンジジン、２，２’，５−トリフルオロベンジジン、２，２’，６−トリフルオロベンジジン、２，３’，５−トリフルオロベンジジン、２，３’，６，−トリフルオロベンジジン、２，２’，３，３’−テトラフルオロベンジジン、２，２’，５，５’−テトラフルオロベンジジン、２，２’，６，６’−テトラフルオロベンジジン、２，２’，３，３’，６，６’−ヘキサフルオロベンジジン、２，２’，３，３’，５，５’、６，６’−オクタフルオロベンジジン、２−（トリフルオロメチル）ベンジジン、３−（トリフルオロメチル）ベンジジン、２，３−ビス（トリフルオロメチル）ベンジジン、２，５−ビス（トリフルオロメチル）ベンジジン、２、６−ビス（トリフルオロメチル）ベンジジン、２，３，５−トリス（トリフルオロメチル）ベンジジン、２，３，６−トリス（トリフルオロメチル）ベンジジン、２，３，５，６−テトラキス（トリフルオロメチル）ベンジジン、２，２’−ビス（トリフルオロメチル）ベンジジン、３，３’−ビス（トリフルオロメチル）ベンジジン、２，３’−ビス（トリフルオロメチル）ベンジジン、２，２’，３−ビス（トリフルオロメチル）ベンジジン、２，３，３’−トリス（トリフルオロメチル）ベンジジン、２，２’，５−トリス（トリフルオロメチル）ベンジジン、２，２’，６−トリス（トリフルオロメチル）ベンジジン、２，３’，５−トリス（トリフルオロメチル）ベンジジン、２，３’，６，−トリス（トリフルオロメチル）ベンジジン、２，２’，３，３’−テトラキス（トリフルオロメチル）ベンジジン、２，２’，５，５’−テトラキス（トリフルオロメチル）ベンジジン、２，２’，６，６’−テトラキス（トリフルオロメチル）ベンジジンなどが挙げられる。
【００３５】
中でも、ビフェニル骨格の２位にフルオロアルキル基を有するフルオロアルキル置換ベンジジンが好ましく、２，２’-ビス(トリフルオロメチル)ベンジジンがより好ましい。ビフェニル骨格の２位にフルオロアルキル基を有することにより、フルオロアルキル基の立体障害によりビフェニル骨格の芳香族環がねじれることとフルオロアルキル基の電子吸引性により、着色を低減することができる。
【００３６】
（３，３’，４，４’−ビフェニルテトラカルボン酸二無水物）
酸二無水物として、３，３’，４，４’−ビフェニルテトラカルボン酸二無水物を、１５モル％以上５０モル％以下含み、好ましくは２０モル％以上４５モル％以下含む。１５モル％以上含むことで機械強度の低下を抑制できるため好ましい。また５０モル％以下とすることで溶媒への溶解性を向上および着色を抑制することができる。
【００３７】
（その他のモノマー）
ジクロロメタン等の低沸点溶媒への溶解性を損なわず、黄色度や機械強度、表面硬度の特性を損なわない範囲で、上記酸二水物成分及びジアミン成分以外の酸二水物成分及びジアミン成分を併用することも可能である。
【００３８】
併用可能な酸二無水物成分の例としては、エチレンテトラカルボン酸二無水物、ブタンテトラカルボン酸二無水物、１，２，３，４−シクロブタンテトラカルボン酸二無水物、１，２，３，４−シクロペンタンテトラカルボン酸二無水物、１，２，４，５−シクロヘキサンテトラカルボン酸二無水物、１，１’‐ビシクロヘキサン‐３，３’，４，４’‐テトラカルボン酸‐３，４：３’，４’‐二無水物、３，３’，４，４’−ベンゾフェノンテトラカルボン酸二無水物、２，２’，３，３’−ベンゾフェノンテトラカルボン酸二無水物、２，２−ビス（３，４−ジカルボキシフェニル）プロパン二無水物、２，２−ビス（２，３−ジカルボキシフェニル）プロパン二無水物、ビス（３，４−ジカルボキシフェニル）エーテル二無水物、ビス（３，４−ジカルボキシフェニル）スルホン二無水物、１，１−ビス（２，３−ジカルボキシフェニル）エタン二無水物、ビス（２，３−ジカルボキシフェニル）メタン二無水物、ビス（３，４−ジカルボキシフェニル）メタン二無水物、１，３−ビス［（３，４−ジカルボキシ）ベンゾイル］ベンゼン二無水物、１，４−ビス［（３，４−ジカルボキシ）ベンゾイル］ベンゼン二無水物、２，２−ビス｛４−［４−（１，２−ジカルボキシ）フェノキシ］フェニル｝プロパン二無水物、２，２−ビス｛４−［３−（１，２−ジカルボキシ）フェノキシ］フェニル｝プロパン二無水物、ビス｛４−［４−（１，２−ジカルボキシ）フェノキシ］フェニル｝ケトン二無水物、ビス｛４−［３−（１，２−ジカルボキシ）フェノキシ］フェニル｝ケトン二無水物、４，４’−ビス［４−（１，２−ジカルボキシ）フェノキシ］ビフェニル二無水物、４，４’−ビス［３−（１，２−ジカルボキシ）フェノキシ］ビフェニル二無水物、ビス｛４−［４−（１，２−ジカルボキシ）フェノキシ］フェニル｝ケトン二無水物、ビス｛４−［３−（１，２−ジカルボキシ）フェノキシ］フェニル｝ケトン二無水物、ビス｛４−［４−（１，２−ジカルボキシ）フェノキシ］フェニル｝スルホン二無水物、ビス｛４−［３−（１，２−ジカルボキシ）フェノキシ］フェニル｝スルホン二無水物、ビス｛４−［４−（１，２−ジカルボキシ）フェノキシ］フェニル｝スルフィド二無水物、ビス｛４−［３−（１，２−ジカルボキシ）フェノキシ］フェニル｝スルフィド二無水物、２，２−ビス｛４−［３−（１，２−ジカルボキシ）フェノキシ］フェニル｝−１，１，１，３，３，３−プロパン二無水物、２，３，６，７−ナフタレンテトラカルボン酸二無水物、１，４，５，８−ナフタレンテトラカルボン酸二無水物、１，２，５，６−ナフタレンテトラカルボン酸二無水物、１，２，３，４−ベンゼンテトラカルボン酸二無水物、３，４，９，１０−ペリレンテトラカルボン酸二無水物、２，３，６，７−アントラセンテトラカルボン酸二無水物、１，２，７，８−フェナントレンテトラカルボン酸二無水物等が挙げられ、これらを単独又は複数併用することができる。
【００３９】
併用可能なジアミンモノマーの例としては、ｐ−フェニレンジアミン、ｍ−フェニレンジアミン、ｏ−フェニレンジアミン、３，３’−ジアミノジフェニルエーテル、３，４’−ジアミノジフェニルエーテル、４，４’−ジアミノジフェニルエーテル、３，３’−ジアミノジフェニルスルフィド、３，４’−ジアミノジフェニルスルフィド、４，４’−ジアミノジフェニルスルフィド、３，３’−ジアミノジフェニルスルホン、３，４’−ジアミノジフェニルスルホン、４，４’−ジアミノジフェニルスルホン、３，３’−ジアミノベンゾフェノン、４，４’−ジアミノベンゾフェノン、３，４’−ジアミノベンゾフェノン、３，３’−ジアミノジフェニルメタン、４，４’−ジアミノジフェニルメタン、３，４’−ジアミノジフェニルメタン、２，２−ジ（３−アミノフェニル）プロパン、２，２−ジ（４−アミノフェニル）プロパン、２−（３−アミノフェニル）−２−（４−アミノフェニル）プロパン、１，１−ジ（３−アミノフェニル）−１−フェニルエタン、１，１−ジ（４−アミノフェニル）−１−フェニルエタン、１−（３−アミノフェニル）−１−（４−アミノフェニル）−１−フェニルエタン、１，３−ビス（３−アミノフェノキシ）ベンゼン、１，３−ビス（４−アミノフェノキシ）ベンゼン、１，４−ビス（３−アミノフェノキシ）ベンゼン、１，４−ビス（４−アミノフェノキシ）ベンゼン、１，３−ビス（３−アミノベンゾイル）ベンゼン、１，３−ビス（４−アミノベンゾイル）ベンゼン、１，４−ビス（３−アミノベンゾイル）ベンゼン、１，４−ビス（４−アミノベンゾイル）ベンゼン、１，３−ビス（３−アミノ−α，α−ジメチルベンジル）ベンゼン、１，３−ビス（４−アミノ−α，α−ジメチルベンジル）ベンゼン、１，４−ビス（３−アミノ−α，α−ジメチルベンジル）ベンゼン、１，４−ビス（４−アミノ−α，α−ジメチルベンジル）ベンゼン、２，６−ビス（３−アミノフェノキシ）ベンゾニトリル、２，６−ビス（３−アミノフェノキシ）ピリジン、４，４’−ビス（３−アミノフェノキシ）ビフェニル、４，４’−ビス（４−アミノフェノキシ）ビフェニル、ビス［４−（３−アミノフェノキシ）フェニル］ケトン、ビス［４−（４−アミノフェノキシ）フェニル］ケトン、ビス［４−（３−アミノフェノキシ）フェニル］スルフィド、ビス［４−（４−アミノフェノキシ）フェニル］スルフィド、ビス［４−（３−アミノフェノキシ）フェニル］スルホン、ビス［４−（４−アミノフェノキシ）フェニル］スルホン、ビス［４−（３−アミノフェノキシ）フェニル］エーテル、ビス［４−（４−アミノフェノキシ）フェニル］エーテル、２，２−ビス［４−（３−アミノフェノキシ）フェニル］プロパン、２，２−ビス［４−（４−アミノフェノキシ）フェニル］プロパン、１，３−ビス［４−（３−アミノフェノキシ）ベンゾイル］ベンゼン、１，３−ビス［４−（４−アミノフェノキシ）ベンゾイル］ベンゼン、１，４−ビス［４−（３−アミノフェノキシ）ベンゾイル］ベンゼン、１，４−ビス［４−（４−アミノフェノキシ）ベンゾイル］ベンゼン、１，３−ビス［４−（３−アミノフェノキシ）−α，α−ジメチルベンジル］ベンゼン、１，３−ビス［４−（４−アミ���フェノキシ）−α，α−ジメチルベンジル］ベンゼン、１，４−ビス［４−（３−アミノフェノキシ）−α，α−ジメチルベンジル］ベンゼン、１，４−ビス［４−（４−アミノフェノキシ）−α，α−ジメチルベンジル］ベンゼン、４，４’−ビス［４−（４−アミノフェノキシ）ベンゾイル］ジフェニルエーテル、４，４’−ビス［４−（４−アミノ−α，α−ジメチルベンジル）フェノキシ］ベンゾフェノン、４，４’−ビス［４−（４−アミノ−α，α−ジメチルベンジル）フェノキシ］ジフェニルスルホン、４，４’−ビス［４−（４−アミノフェノキシ）フェノキシ］ジフェニルスルホン、３，３’−ジアミノ−４，４’−ジフェノキシベンゾフェノン、３，３’−ジアミノ−４，４’−ジビフェノキシベンゾフェノン、３，３’−ジアミノ−４−フェノキシベンゾフェノン、３，３’−ジアミノ−４−ビフェノキシベンゾフェノン、６，６’−ビス（３−アミノフェノキシ）−３，３，３’，３’−テトラメチル−１，１’−スピロビインダン、６，６’−ビス（４−アミノフェノキシ）−３，３，３’，３’−テトラメチル−１，１’−スピロビインダン、１，３−ビス（３−アミノプロピル）テトラメチルジシロキサン、１，３−ビス（４−アミノブチル）テトラメチルジシロキサン、α，ω−ビス（３−アミノプロピル）ポリジメチルシロキサン、α，ω−ビス（３−アミノブチル）ポリジメチルシロキサン、ビス（アミノメチル）エーテル、ビス（２−アミノエチル）エーテル、ビス（３−アミノプロピル）エーテル、ビス（２−アミノメトキシ）エチル］エーテル、ビス［２−（２−アミノエトキシ）エチル］エーテル、ビス［２−（３−アミノプロトキシ）エチル］エーテル、１，２−ビス（アミノメトキシ）エタン、１，２−ビス（２−アミノエトキシ）エタン、１，２−ビス［２−（アミノメトキシ）エトキシ］エタン、１，２−ビス［２−（２−アミノエトキシ）エトキシ］エタン、エチレングリコールビス（３−アミノプロピル）エーテル、ジエチレングリコールビス（３−アミノプロピル）エーテル、トリエチレングリコールビス（３−アミノプロピル）エーテル、エチレンジアミン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン、１，１１−ジアミノウンデカン、１，１２−ジアミノドデカン、１，２−ジアミノシクロヘキサン、１，３−ジアミノシクロヘキサン、１，４−ジアミノシクロヘキサン、ｔｒａｎｓ−１，４−ジアミノシクロヘキサン、１，２−ジ（２−アミノエチル）シクロヘキサン、１，３−ジ（２−アミノエチル）シクロヘキサン、１，４−ジ（２−アミノエチル）シクロヘキサン、ビス（４−アミノシクロへキシル）メタン、２，６−ビス（アミノメチル）ビシクロ［２．２．１］ヘプタン、２，５−ビス（アミノメチル）ビシクロ［２．２．１］ヘプタン、１，４−ジアミノ−２−フルオロベンゼン、１，４−ジアミノ−２，３−ジフルオロベンゼン、１，４−ジアミノ−２，５−ジフルオロベンゼン、１、４−ジアミノ−２，６−ジフルオロベンゼン、１，４−ジアミノ−２，３，５−トリフルオロベンゼン、１、４−ジアミノ、２，３，５，６−テトラフルオロベンゼン、１，４−ジアミノ−２−（トリフルオロメチル）ヘンゼン、１，４−ジアミノ−２，３−ビス（トリフルオロメチル）ベンゼン、１，４−ジアミノ−２，５−ビス（トリフルオロメチル）ベンゼン、１、４−ジアミノ−２，６−ビス（トリフルオロメチル）ベンゼン、１，４−ジアミノ−２，３，５−トリス（トリフルオロメチル）ベンゼン、１、４−ジアミノ、２，３，５，６−テトラキス（トリフルオロメチル）ベンゼンが挙げられる。中でも、溶媒への溶解性の観点から、３，３’−ジアミノジフェニルスルホンが好ましく用いられる。
【００４０】
併用するジアミン成分はジアミン成分全量１００モル％中６０モル％以下が好ましく、４５モル％以下がより好ましい。中でも、３，３’−ジアミノジフェニルスルホンなど溶解性の高いジアミンを併用する場合、溶解性向上の観点から、ジアミン成分全量１００モル％に対して、５〜６０モル％が好ましく、１０〜５０モル％がより好ましく、２０〜５０モル％が更に好ましく、２０〜４０モル％が最も好ましい。
【００４１】
（ポリイミド樹脂の構成）
本発明におけるポリイミド樹脂としては、酸二無水物成分として、式（１）で表されるエステル基含有酸二無水物、３，３’，４，４’−ビフェニルテトラカルボン酸二無水物［ＢＰＤＡともいう］および２，２−ビス（３，４−ジカルボキシフェニル）−１，１，１，３，３，３−ヘキサフルオロプロパン酸二無水物［６ＦＤＡともいう］を含み、ジアミン成分として、フルオロアルキル置換ベンジジン［ＴＦＭＢともいう］を含むポリイミド樹脂を用いることが好ましい。
【００４２】
さらに、ジアミンとして３，３’−ジアミノジフェニルスルホン［３，３’−ＤＤＳともいう］を用いることがより好ましい。
【００４３】
本発明におけるポリイミド樹脂としては、酸二無水物成分として、式（１）で表されるエステル基含有酸二無水物を１５モル％以上５０モル％以下、ＢＰＤＡを１５モル％以上５０モル％以下、６ＦＤＡを３０モル％以上８０モル％以下含み、ジアミン成分として、ＴＦＭＢを５０モル％以上１００モル％以下含むことが好ましい。さらに、ジアミン成分として、溶媒への溶解性や、フィルムの透明性を向上させる観点から、３，３’−ＤＤＳを５０モル％以下含むことが好ましい。
【００４４】
上記の材料の組合せを用い、各々の酸二無水物成分とジアミン成分を上記範囲とすることにより、低沸点溶媒に溶解するため容易に残存溶媒量を低減でき、透過率、黄色度、および機械強度に優れたポリイミド樹脂を得ることができる。
【００４５】
［ポリイミドフィルム］
（ポリアミド酸合成）
本発明のポリイミド樹脂の製造方法の一例について、以下に記載する。まず、有機溶媒中で、ＴＡＨＱおよびＢＰＤＡを含む酸二無水物成分とジアミン成分を重合させてアミノ基末端のポリアミド酸を合成した後、酸二無水物とジアミン成分が実質的に等モルとなるようにモノマーを添加してポリアミド酸を合成する。実質的に等モルとは、全ての酸二無水物のモル数と全てのジアミン成分のモル数が、９７：１００〜１００：１０３の範囲である。
【００４６】
また、酸二無水物とジアミン成分が実質的に等モルとなるように添加するモノマーは、１種または複数の酸二無水物成分のみでもいいし、酸二無水物成分とジアミン成分であってもよい。
次にイミド化触媒と脱水剤を添加し脱水閉環させることによりポリイミド溶液を得る。ポリイミド溶液にポリイミドの貧溶媒を加えることで、ポリイミド樹脂を析出させ、固液分離することによりポリイミド樹脂が得られる。
【００４７】
酸二無水物成分とジアミン成分は９０：１００〜９９．５：１００の範囲で使用することが好ましい。酸二無水物末端となった場合には、造粒性が悪化して樹脂を単離することが困難になる。
【００４８】
酸二水物成分とジアミン成分の重合において、使用可能な有機溶媒は特に限定されず、酸二無水物成分、ジアミン成分ならびに重合生成物であるポリイミド酸が溶解すればよい。有機溶媒の具体例としては、メチル尿素、Ｎ，Ｎ−ジメチルエチルウレア等のウレア系溶媒；ジメチルスルホキシド、ジフェニルスルホン、テトラメチルスルフォン等のスルホン系溶媒；Ｎ，Ｎ−ジメチルアセトアミド、Ｎ，Ｎ−ジメチルホルムアミド、Ｎ，Ｎ’−ジエチルアセトアミド、Ｎ−メチル−２−ピロリドン、γ−ブチロラクトン、ヘキサメチルリン酸トリアミド等のアミド系溶媒；クロロホルム、ジクロロメタン等のハロゲン化アルキル系溶媒；ベンゼン、トルエン等の芳香族炭化水素系溶媒、テトラヒドロフラン、１，３−ジオキソラン、１，４−ジオキサン、ジメチルエーテル、ジエチルエーテル、ｐ−クレゾールメチルエーテル等のエーテル系溶媒が挙げられる。これらの溶媒を単独で用いるか必要に応じて２種以上を適宜組み合わせて用いても良い。これらの中でも、重合反応性およびポリアミド酸の溶解性に優れることから、ジメチルアセトアミド、ジメチルホルムアミド、またはＮ−メチルピロリドンが好ましく用いられる。
【００４９】
酸二水物成分とジアミン成分の重合において、反応温度は特に限定されないが、０℃以上８０℃以下が好ましく、２０℃以上４５℃以下がより好ましい。０℃以上とすることで反応速度の低下を抑制でき、比較的短時間で重合反応を実施することができる。また８０℃以下とすることで、酸二無水物成分の開環による重合度の低下等を抑制することができる。
【００５０】
（イミド化工程）
本工程は、ポリアミド酸に下記に示す化学イミド化剤を加えイミド化率８０％以上のポリイミド溶液を作製する工程である。化学イミド化剤は、３級アミンと脱水剤の混合物である。３級アミンとしては複素環式の３級アミンが好ましい。複素環式の３級アミンの好ましい具体例としてはピリジン、ピコリン、キノリン、イソキノリンなどを挙げることができる。脱水剤としてはカルボン酸無水物が用いれられ、具体的には無水酢酸、プロピオン酸無水物、ｎ−酪酸無水物、安息香酸無水物、トリフルオロ酢酸無水物等が好ましい具体例として挙げることができる。３級アミンや脱水剤の添加量としては、ポリアミド酸のアミド基に対して、イミド化触媒は０．５倍モル当量〜５．０倍モル当量であり、さらにはより好ましくは０．７倍モル当量〜２．５倍モル当量、特には０．８倍モル当量〜２．０倍モル当量が好ましい。また、脱水剤は０．５倍モル当量〜１０．０倍モル当量、さらには０．７倍モル当量〜５．０倍モル当量、特には０．８倍モル当量〜３．０倍モル当量が好ましい。
【００５１】
（造粒工程）
造粒工程とは、アルコールをポリイミド溶液へ加えることによりポリイミド粉末を沈殿させる工程、濾過によりポリイミド粉末を取得する工程をあわせた工程である。
前記アルコールとしては、メチルアルコール、エチルアルコール、イソプロピルアルコール、エチレングリコール、トリエチレングリコール、２−ブチルアルコール、２−ヘキシルアルコール、シクロペンチルアルコール、シクロヘキシルアルコール、フェノール、ｔ−ブチルアルコール等が挙げられる。ポリイミドの開環等が生じ難いことから、イソプロピルアルコール、２−ブチルアルコール、２−ペンチルアルコール、フェノール、シクロペンチルアルコール、シクロヘキシルアルコール、ｔ−ブチルアルコール等のアルコールが好ましく、イソプロピルアルコールが特に好ましい。
アルコールをポリイミド溶液へ加えて沈殿させたポリイミド粉末を、濾過、必要に応じて洗浄し、乾燥してポリイミド粉末を取得することができる。
【００５２】
（フィルム化）
本発明のポリイミドフィルムは、前記ポリイミド樹脂を有機溶媒に溶解させて得られるポリイミド溶液を基材に塗布し、溶媒を乾燥除去させることにより製造できる。ポリイミド樹脂を溶解させる有機溶媒としては、上記のポリイミド樹脂を溶解可溶なものであればよく、ポリイミド樹脂の用途に応じて適宜選択すればよいが、ジクロロメタン、酢酸メチル、テトラヒドロフラン、アセトン、及び１，３−ジオキソラン等の低沸点溶媒が好ましく、沸点が低く、溶媒の乾燥除去が容易であることからジクロロメタンがより好ましい。前述のように酸二無水物成分及びジアミン成分の組成比を所定範囲とすることにより、ジクロロメタン等の低沸点溶媒に対しても高い溶解性を示すポリイミドが得られる。
【００５３】
ポリイミド溶液の固形分濃度は、ポリイミドの分子量、フィルムの厚みや製膜環境等に応じて適宜設定すればよい。固形分濃度は、５〜３０ｗｔ％が好ましく、８〜２０ｗｔ％がより好ましい。
【００５４】
ポリイミド溶液は、ポリイミド以外の樹脂成分や添加剤を含んでいてもよい。添加剤としては、紫外線吸収剤、架橋剤、染料、界面活性剤、レベリング剤、可塑剤、微粒子等が挙げられる。ポリイミド樹脂組成物の固形分１００重量部に対するポリイミド樹脂の含有量は６０重量部以上が好ましく、７０重量部以上がより好ましく、８０重量部以上がさらに好ましい。
【００５５】
ポリイミド溶液を基材に塗布する方法としては、公知の方法を用いることができ、例えば、バーコーターやコンマコーターにより塗布することができる。ポリイミド溶液を塗布する基材としては、ガラス基板、ＳＵＳ等の金属基板、金属ドラム、金属ベルト、プラスチックフィルム等を使用できる。生産性向上の観点から、支持体として、金属ドラム、金属ベルト等の無端支持体、または長尺プラスチックフィルム等を用い、ロールトゥーロールによりフィルムを製造することが好ましい。プラスチックフィルムを支持体として使用する場合、製膜ドープの溶媒に溶解しない材料を適宜選択すればよく、プラスチック材料としては、ポリエチレンテレフタレート、ポリカーボネート、ポリアクリレート、ポリエチレンナフタレート等が用いられる。
【００５６】
ポリイミド溶液から溶媒を乾燥させることによりポリイミドフィルムを作製することができる。この際、ポリイミドフィルムに含まれる残存溶媒量は、
ポリイミドフィルムに含まれる残存溶媒量（％）＝［ポリイミドに含まれる溶媒の量（ｇ）／溶媒を含むポリイミドフィルムの量（ｇ）］×１００（％）
としたとき、１．５％以下が好ましく、１．０％以下がより好ましい。残存溶媒量を上記範囲とすることにより、機械強度を向上させることが出来る。
【００５７】
溶媒の乾燥時には加熱を行うことが好ましい。加熱温度は、特に限定されないが、着色を抑えるという観点から、２００℃以下が好ましく、１８０℃以下がより好ましい。通常、ジクロロメタン等の低沸点溶媒に溶解しないポリイミド樹脂を用いた場合、残存溶媒量を所望の範囲にするためには、２００℃以上の高温加熱や、長時間加熱を行うことが必要となり、生産性の観点から課題が残る。一方、上述のように、本明細書におけるポリイミド樹脂は、ジクロロメタン等の低沸点溶媒に可溶であるため、加熱温度を低くすることが出来る。従って、残存溶媒を容易に低減でき、着色を抑えることが出来る。乾燥は、段階的に加熱温度を上昇させてもよい。さらに減圧下で乾燥させても良い。
【００５８】
ポリイミドフィルムの厚みは特に限定されず、用途に応じて適宜設定すればよい。ポリイミドフィルムの厚みは、例えば５〜１００μｍ程度である。耐衝撃性と透明性を両立する観点から、ポリイミドフィルムの厚みは３０μｍ以上が好ましく、３５μｍ以上がより好ましく、４０μｍ以上が特に好ましい。特に、ディスプレイのカバーウィンドウ等、強度が求められる用途に用いる場合、４０μｍ以上が好ましい。ポリイミドフィルムの厚みは、９０μｍ以下が好ましく、８０μｍ以下がより好ましい。本明細書におけるポリイミドフィルムは、膜厚が４０μｍ以上と厚い場合であっても優れた透明性を有する。
［ポリイミドフィルムの特性］
ポリイミドフィルムの黄色度（ＹＩ）は、３．０以下が好ましく２．５以下がより好ましい。黄色度が３．０以下の場合、フィルムが黄色に着色することなく、ディスプレイ用等のフィルムとして好適に使用できる。
【００５９】
ポリイミドフィルムの全光線透過率は、８０％以上が好ましく、８５％以上がより好ましい。またポリイミドフィルムの波長４００ｎｍにおける光透過率は、３５％以上が好ましく、４０％以上がより好ましい。
【００６０】
ポリイミドフィルムの引張弾性率は、３．０ＧＰａ以上が好ましく、３．５ＧＰａ以上がより好ましい。ロールトゥーロール搬送時のロールとの接触や、巻取時のフィルム同士の接触によるフィルムの傷付きを防止する観点から、ポリイミドフィルムの鉛筆硬度はＨＢ以上が好ましく、Ｆ以上がより好ましい。ポリイミドフィルムがディスプレイのカバーウインドウ等に用いられる場合は、外部からの接触に対する耐擦傷性が求められるため、ポリイミドフィルムの鉛筆硬度はＨ以上が好ましい。
【００６１】
本発明のポリイミドフィルムは、黄色度が小さく、透明性が高くディスプレイ材料として好適に用いられる。さらに、表面硬度が高いため、ディスプレイのカバーウインドウ等の表面部材への適用が可能である。
【実施例】
【００６２】
以下、実施例及び比較例に基づき、本発明について更に具体的に説明する。なお、本発明は下記実施例に限定されるものではない。
【００６３】
（引張弾性率の測定）
測定には島津製作所製のＡＵＴＯＧＲＡＰＨ  ＡＧＳ−Ｘを用いて、次の条件で測定した。サンプル測定範囲；幅１０ｍｍ、つかみ具間距離１００ｍｍ、引張速度；２０．０ｍｍ／ｍｉｎ、測定温度；２３℃。サンプルは２３℃／５５％ＲＨで１日静置して調湿したものを測定した。
【００６４】
（黄色度（ＹＩ）の測定）
スガ試験機株式会社製分光測色計ＳＣ−Ｐを用い測定した。測定は３ｃｍ角サイズのサンプルについて測定し、その値をフィルムの測定値とした。
【００６５】
（鉛筆硬度の測定）
ＪＩＳ  Ｋ−５６００−５−４鉛筆引っかき試験により、フィルムの鉛筆硬度を測定し、表面硬度の指標とした。
【００６６】
（４００ｎｍにおける透過率の測定）
日本分光社製紫外可視分光光度計（Ｖ−５６０）を用いて、フィルムの３００−８００ｎｍにおける光透過率を測定し、４００ｎｍの波長における光透過率を指標として用いた。
【００６７】
（全光線透過率およびヘイズの測定）
スガ試験機株式会社製ヘイズメーターＨＺ−Ｖ３により、ＪＩＳ  Ｋ７３６１−１およびＪＩＳ  Ｋ７１３６に記載の方法により測定した。
【００６８】
（残存溶媒量の測定）
１，３−ジオキソラン約８．９ｇを溶媒として、ポリイミドフィルム約０．１ｇと内部標準物質ＤＥＧＢＭＥ（ジエチレングリコールブチルメチルエーテル）約１ｇを溶解させ測定試料を調製した。この溶液をガスクロマトグラフ装置（ＧＣ，島津製作所社製）を用いて測定し、ＧＣピーク面積と調製濃度からポリイミドフィルム中に含まれる残存溶媒量      
【００６９】
（ジクロロメタン、メチルエチルケトン等）を求めた。ポリイミドフィルムは、ポリイミド樹脂を製膜用溶媒に溶解させた溶液を無アルカリガラス板状に塗布し、４０℃で６０分、８０℃で３０分、１５０℃で３０分、１７０℃で３０分間、大気雰囲気下で乾燥したものを用いた。
【００７０】
（粒子径の測定）
乾燥後のポリイミド粉末５０個をランダムに選択、定規を用いて粒子サイズを測定した。１つでも１０,０００μｍ以上があればNG判定とした。
【００７１】
（ポリアミド酸粘度の測定）
東機産業製Ｅ型粘度計ＴＶ−２５により固形分濃度１８％ポリアミド酸溶液の粘度を測定した。
【００７２】
（ジクロロメタンへの溶解性確認）
ポリイミド樹脂にジクロロメタンを固形分濃度１０ｗｔ％になるように加え、室温で１２時間攪拌して目視で固形分が残っているか確認した。固形分が確認できる場合は不溶とした。
【００７３】
（イミド化率の測定）
ポリイミド樹脂をジメチルスルホキシドに溶解させ、１Ｈ ＮＭＲを測定してアミド基のプロトン積分値からイミド化率を算出した。
【００７４】
（ポリアミド酸の合成）
セパラブルフラスコに合成溶媒としてＮ，Ｎ−ジメチルホルムアミドを投入し、窒素雰囲気下で撹拌した。セパラブルフラスコ内に、表１の１ｓｔセグメント欄に示す比率でジアミンならびに酸二無水物を順次投入し、窒素雰囲気下にて１０時間撹拌することにより反応させた後、２ｎｄセグメント欄に記載のジアミンならびに酸二無水物を添加して窒素雰囲気下にて５時間攪拌して、固形分濃度１８％のポリアミド酸溶液を得た。表１に示す原料モノマーの略称は下記の通りである。
ＴＡＨＱ：１，３−ジヒドロ−１，３−ジオキソ−５−イソベンゾフランカルボン酸−１，４−フェニレンエステル
６ＦＤＡ：２，２−ビス（３，４−ジカルボキシフェニル）−１，１，１，３，３，３−ヘキサフルオロプロパン酸二無水物
ＢＰＤＡ：３，３’，４，４’−ビフェニルテトラカルボン酸二無水物
ＣＢＤＡ：１，２，３，４−シクロブタンテトラカルボン酸二無水物
ＴＦＭＢ：２，２’-ビス(トリフルオロメチル)ベンジジン
３，３’−ＤＤＳ：３，３’−ジアミノジフェニルスルホン
【００７５】
（イミド化およびポリイミド樹脂の分離）
ポリアミド酸溶液１００ｇに、イミド化触媒としてピリジン６ｇを添加し、完全に分散させた。分散された溶液中に無水酢酸８ｇを添加し、９０℃で３時間攪拌したのち、室温まで冷却した。冷却した溶液を攪拌しながら、２−プロピルアルコール（以下、ＩＰＡと記載）１００ｇを２〜３滴／秒となる速度で投入し、ポリイミドを析出させた。さらにＩＰＡ１５０ｇを添加し、３０分程度撹拌後、桐山ロートを使用して吸引ろ過を行った。得られた固体をＩＰＡで洗浄を行った。洗浄作業を６回繰り返した後、１２０℃に設定した真空オーブンで８時間乾燥させることでポリイミド樹脂を得た。
【００７６】
（ポリイミドフィルムの製膜）
得られたポリイミド樹脂をジクロロメタン（以下、ＤＣＭと記載）に溶解し、固形分濃度１０％のポリイミド溶液を得た。バーコーターを用いて、前記ポリイミド溶液を無アルカリガラス板状に塗布し、４０℃で６０分、８０℃で３０分、１５０℃で３０分、１７０℃で３０分間、大気雰囲気下で乾燥し、ポリイミドフィルムを得た。
【００７７】
【表１】
2020189918.tif 000006
【００７８】
表１に示される通り、エステル基含有酸二無水物としてＴＡＨＱと、ＢＰＤＡを１ｓｔセグメントとして使用した実施例１〜３では、ポリイミド溶液へイソプロパノールを添加して造粒した時、取り扱いが容易な１０，０００μｍ以下の樹脂粉末が得られ、透明ポリイミドフィルムを作製することができた。
【００７９】
一方、比較例１〜３に着目すると、ＴＡＨＱとＢＰＤＡを２ｎｄセグメントで使用した場合、ポリイミド溶液にイソプロパノールを滴下した時にゲル化して、ポリイミド樹脂を単離することができなかった。
【００８０】
また、酸二無水物末端のポリアミド酸溶液を作製、イミド化した比較例４においても造粒時にゲル化した。これは酸無水物基が系中の水と反応してテトラカルボン酸になり、貧溶媒と接触時に分子間で水素結合を形成することで凝集したためと考えられる。
【００８１】
また実施例１〜３では製膜時に使用する溶媒としてＤＣＭを用いており、フィルム中の残存溶媒量（残揮）は１．０％以下となった。一方、比較例５のポリイミド樹脂はＤＣＭに不溶であり、高沸点溶媒であるメチルエチルケトンを用いて作製した。同乾燥条件にてフィルムを作製した場合の残存溶媒量（残揮）が４．０％と高くなった。このため、比較例５では、所望の残存溶媒量とするためには、更なる乾燥が必要となると考えられる。
【００８２】
以上から、エステル基含有酸二無水物であるＴＡＨＱとＢＰＤＡを１ｓｔセグメント中に含み、かつフッ素含有芳香族酸二無水物と、フルオロアルキル置換ベンジジンと、を本発明の構成比率で含有するポリアミド酸合成を経由することで造粒性に優れ、ＤＣＭ可溶性（低い残存溶媒量）、透明性、機械強度、表面硬度の特性をバランスよく発揮することが分かる。